(57)【要約】【課題】  リチウムイオン電池の容量を増加させるため充放電に伴うリチウムのインターカレーションを掌る電極活物質の増量が可能であれば好ましい。そのために電極活物質の配合比率を増加させることが出来れば好ましい。そのためには電極活物質に配合する結着剤の配合比率を出来る限り低減出来れば好ましい。【解決手段】  ポリアニリンスルホン酸類を結着剤として電極活物質に配合するか、または従来の結着剤と新規結着剤ポリアニリンスルホン酸を電極活物質に併用することにより電池の高放電容量化と充放電効率を向上させることが可能である。このことは限定された容積および重量の電池作製における電極活物質重量の増加を可能にし、電池の貯蔵容量の増加を可能にする。【特許請求の範囲】
【請求項１】
電極活物質の結着剤かつ被覆剤としてポリアニリンスルホン酸類またはポリアニリンスルホン酸類と他の物質を使用することによるリチウムイオン電池の電池容量および充放電効率の改善方法
【請求項２】
電極活物質の結着剤として従来使用されている結着剤を結着剤かつ被覆剤であるポリアニリンスルホン酸類またはポリアニリンスルホン酸類と他の物質に置き換えることによるリチウムイオン電池の電池容量および充放電効率の改善方法
【請求項３】
電極活物質の結着剤として従来使用されている結着剤にさらに結着剤かつ被覆剤であるポリアニリンスルホン酸類またはポリアニリンスルホン酸類と他の物質を併用することによるリチウムイオン電池の電池容量および充放電効率の改善方法
【請求項４】
請求項１または請求項２または請求項３により作製されるリチウムイオン電池
【発明の詳細な説明】
【技術分野】
【０００１】  本発明は、リチウムイオン二次電池、リチウム電池、およびその他の電池構造を有するものであって電解質および電極材料が使用される分野に属している。ここに電解質は、電解活物質または電解活物質と溶剤からなりたっているか、若しくは電解活物質と高分子、若しくは電解活物質と高分子と溶剤から構成される。
電極材料とは正極活物質または負極活物質および結着剤およびその他の導電材料等から構成される複合物と集電体とからなりたっている。
【背景技術】
【０００２】
【特許文献】特開平１１−２１９７０８  特許請求の範囲
【特許文献】特開２０００−５８０３９  特許請求の範囲
【特許文献】特開２００３−３１２１２  特許請求の範囲
【特許文献】特開２００３−１４２１０４特許請求の範囲
【特許文献】特開２００５−２８５７３１特許請求の範囲
【特許文献】特開２００６−０１２７５３特許請求の範囲
【特許文献】特開２００７−０９５６４１特許請求の範囲
【０００３】  特に、最近ＬｉＣｏＯ２，ＬｉＮｉＯ２などのリチウム複合酸化物を正極活物質とし負極活物質に炭素材料を用いた電池系が、高エネルギー密度のリチウムイオン二次電池として実用化されている。この電池系の特徴は電池電圧が高いことと  正負極ともにインターカーレーション反応を利用していることである。すでに、ＬｉＣｏＯ２を正極に、黒鉛系炭素材料を負極に用いた電池が商品化されている。このようなリチウムイオン二次電池の場合には、充放電反応を均一に行なうことが重要な要素であり、多くの場合、正極も負極も金属箔の集電体に活物質を含む合剤層を塗布したシート状の極板を用いている。また集電体の素材は、電池に使用される場合の各々の作動電位で電気化学的に安定であるという理由で正極の集電用金属箔にはアルミニウム、負極の集電用金属箔には銅などが使用されている。【０００４】  従来にも数限りない高分子が電極構成材料である結着剤として検討されてきており正極活物質用にはフッ素系高分子であるポリテトラフルオロエチレン（ＰＴＦＥ）樹脂およびＰＴＦＥとの各種共重合樹脂およびポリヴィニリデンジフルオロ樹脂（ＰＶＤＦ）およびＰＶＤＦとの各種共重合樹脂およびカルボキシメチルセルロースのナトリウム塩（ＣＭＣ−Ｎａ）およびその他の高分子等が使用されている。
負極活物質用にはカルボキシメチルセルロースのナトリウム塩（ＣＭＣ−Ｎａ）およびスチレンブタジエンゴム（ＳＢＲ）およびエチレンプロピレンジエンゴム（ＥＰＤＭ）およびポリヴィニリデンジフルオロ樹脂（ＰＶＤＦ）等の高分子が使用されている。
これらの結着剤は正極においては正極活物質１００重量部に対し一般に５から１０重量部配合されており、特に電気導電性の低い正極活物質にはアセチレンブラック等の導電剤も５から１０重量部またはそれ以上の重量部が配合されるために正極活物質の配合率は少なくなってしまい、単位容積当りまたは単位重量当りの正極活物質は少ないために電池重量または電池容積当りの充電放電容量は減少してしまう。そのために電池を構成するその他の構成材料に負担をかけることになり電池の安全性にも十分なる配慮を行うことが低減されてしまう。
【発明の開示】
【発明が解決しようとする課題】
【０００５】しかし、リチウムイオン電池電極を作製するに際し、電極構成材料である結着剤を電極活物質に配合することにおいて、新規結着剤を使用することにより配合する結着剤の配合重量比率を従来の配合結着剤よりも低減することが可能であれば、結着剤の配合重量比率の低減分を電極活物質の配合重量比率の増加に転用させることが出来る。そうなれば電池重量当りの電極活物質量が増大して単位重量当りの電池容量は増大する。【０００６】  電極構成材料である結着剤を電極活物質に配合することにおいて、従来の電極活物質に従来使用している結着剤に比して極めて少量の新規結着剤を配合することにより、従来の電極活物質と新規結着剤とにより構成される電池の初期充放電容量および初期充放電効率が従来の電極活物質と従来の結着剤により構成される電池の初期充放電容量および初期充放電効率に比べて増大することになれば、電池重量当りの電池容量を増大させることになる。【０００７】  電極構成材料である結着剤を電極活物質に配合することにおいて、従来の電極活物質に従来使用している結着剤を配合し、さらに従来配合の結着剤に比べて極めて微量の新規結着剤を配合することにより、従来配合の電極活物質と従来配合の結着剤とにより構成された電池に比べて初期充放電容量および初期充放電効率を向上させることが可能であれば、電池重量当りの電池容量を増大させることになる。
【課題を解決するための手段】
【０００８】リチウムイオン二次電池は正極および負極および電解質および分離膜より構成されており、正極は正極活物質、導電剤、結着剤および集電体金属箔膜より構成されており、負極は負極活物質特に黒鉛などの炭素、結着剤および集電体金属箔膜より構成されており、電解質は、非水系非プロトン系溶剤と電解活物質から主に構成されており、これらでリチウムイオン二次電池を構成して成る電池の充電放電にともなう正極および負極における高容量化すなわち高放電容量の長期的かつ安定的維持が可能となれば望ましい。そのためには、（１）正極および負極における結着剤の電極活物質への配合重量比率の低減による電極活物質の配合重量比率の増大および（２）従来の結着剤を新規結着剤に置き換えることによる初期充放電電池試験における充放電容量および充放電効率の向上および（３）従来の結着剤に微量の新規結着剤を併用することによる充放電容量および充放電効率の向上が考えられる。
【発明の効果】
【０００９】  発明者等は、鋭意研究した結果、正極および負極のいずれにおいても本発明の結着剤としてポリアニリンスルホン酸を配合することにより、結着剤の電極配合重量比率の低減による電極活物質配合比率の増加に伴う電池容量の増加および結着剤としてポリアニリンスルホン酸を配合することにより充放電容量と充放電効率との増加および結着剤ポリアニリンスルホン酸と従来使用結着剤との併用による充放電容量および充放電効率の増加を可能にすることを発明するに到った。【００１０】  より具体的に電極として負極を取り上げて説明する。負極活物質として天然黒鉛に予め本発明のポリアニリンスルホン酸（以下ＰＡＳと略する。）を結着剤として配合するにおいて、天然黒鉛と結着剤ＰＡＳとの配合重量比率を変化させ、例えばＰＡＳ配合重量比率を１重量％、２重量％および４重量％と変化させてそれぞれの負極を作用極として作製し、対極としてリチウム金属を採用し、分離膜および電解液および集電体により構成したコインセル型リチウムイオン電池を作製して、０．４ｍＡ／ｃｍ２の定電流にて、電圧範囲１．５Ｖ−０．００１Ｖにて充放電試験を実施した。その結果、負極の結着剤配合重量比率が少ない方のリチウムイオン電池の放電容量が相対的に高くなっており本発明の結着剤ＰＡＳを結着剤として使用するにおいては、電極へのＰＡＳの重量配合比率は小さい方が好ましい結果となり、同じＰＡＳを配合するにしてもＰＡＳ重量配合比率が小さいことはすなわち電極活物質の天然黒鉛の重量配合比率を増加させることが出来て、電池の容量増加を可能にする。本実験においては負極活物質は９９重量％であり、結着剤ＰＡＳは１重量％であり、初期放電容量は３４２ｍＡｈ／ｇであり、初期充放電効率は８８．６％で最も優れていた。【００１１】    より具体的に電極として正極を取り上げて説明する。正極活物質として
コバルト酸リチウム（ＬｉＣｏＯ２）に本発明の結着剤ＰＡＳを配合するにおいて、コバルト酸リチウムと黒鉛系導電剤およびアセチレンブラックおよび結着剤ＰＡＳの配合重量比率を、１．２８重量％および１．７２重量％と変化させた。
比較例に通常に結着剤として使用されるＰＶＤＦの配合重量比率を４．７８重量％配合にて作用極を作製し、対極にリチウム金属を採用し、分離膜にグラスウールおよび電解液１ｍｏｌ  ＬｉＰＦ６／ＥＣ−ＤＭＣ（１：２）１Ｌおよび集電体にステンレススチール金属により構成したコインセル型リチウムイオン電池を作製して、０．４ｍＡ／ｃｍ２の定電流にて、電圧範囲４．３Ｖ−３．０Ｖにて充放電試験を実施した。その結果、正極の結着剤ＰＡＳ配合重量比率の少ない方のリチウムイオン電池の放電容量が同じ結着剤ＰＡＳを配合した複数の電池試験おいても相対的に高くなった。またその放電容量は、比較例に試験した結着剤にＰＶＤＦを使用した電池の放電容量よりもその数値は大きくなった。実験の結果は、ＰＡＳの配合が１．２８重量％の場合に、初期放電容量は１４３ｍＡｈ／ｇであり、初期充放電効率は９３．６％であった。これらの数値と比較してＰＶＤＦの配合が４．７８重量％の場合に初期放電容量は１０２ｍＡｈ／ｇであり、初期充放電効率は７０．３％であった。【００１２】  さらに、従来の正極活物質に使用する結着剤ＰＶＤＦと新規結着剤ＰＡＳとの正極配合重量比率を比較することにより、新規結着剤ＰＡＳの配合重量比率は従来のＰＶＤＦの配合重量比率より少ない値でありながらもより高放電容量を得るとともに初期充放電効率においても高い数値を得る結果となった。【００１３】  さらに、より具体的に電極を負極として説明する。作用極として負極活物質の天然黒鉛１４０．４ｍｇ（配合比率９０．５重量％）に従来の結着剤ＰＴＦＥ１４．８ｍｇ（配合比率９．５重量％）を配合して負極を作製し、対極にリチウム金属を採用し、さらに分離膜のグラスウールおよび電解液１ｍｏｌ  ＬｉＰＦ６／ＥＣ−ＤＭＣ（１：２）１Ｌおよび集電体ステンレススチールを使用してコインセル型リチウムイオン電池を作製した。さらに作用極として天然黒鉛９０．９ｍｇ（配合比率９０．８重量％）に結着剤ＰＴＦＥ８．１ｍｇ（配合比率８．１重量％）と新規結着剤ＰＡＳ１．１ｍｇ（配合比率１．１重量％）を配合し負極を作製し、さらに分離膜グラスウールおよび電解液１ｍｏｌ  ＬｉＰＦ６／ＥＣ−ＤＭＣ（１：２）１Ｌおよび集電体ステンレススチールを使用してコインセル型リチウムイオン電池を作製した。いずれの電池においても充放電試験条件として、０．４ｍＡ／ｃｍ２定電流にて、電圧範囲１．５Ｖ−０．００１Ｖにて充放電電池試験を実施した。【００１４】  その結果、従来の結着剤ＰＴＦＥのみを配合して作製した電池よりも、結着剤ＰＴＦＥと新規結着剤ＰＡＳとを併用した電池の初期放電容量が大きくかつ初期充放電効率の数値も高くなった。
【発明を実施するための最良の形態】
【００１５】次に好ましい実施の形態を列挙して、本発明を更に詳細に説明する。本発明の非水電解液二次電池用電解液は負極材料を集電材料上に構成する方法とその方法により選定された負極材料を特徴としている。【００１６】本発明に使用される集電体としては、例えばアルミニウム、銅等の金属箔が挙げられる。金属箔の厚さとしては、１０から３０ミクロンメートル程度のものを用いる。【００１７】本発明で用いられる正極活物質としては、例えば、ＬｉＣｏＯ２，ＬｉＮｉＯ２，ＬｉＭｎ２Ｏ４等金属酸化物リチウム塩、ＴｉＯ２，ＭｎＯ２，ＭｏＯ３，Ｖ２Ｏ５等のカルコゲン化合物のうちの一種、あるいは複数種が組み合わされて用いられる。一方、負極活物質としては合成黒鉛、半合成黒鉛、合成黒鉛化メソフェース小球体、各種の天然黒鉛、ＰＩＣ（Ｐｓｅｕｄｏ  Ｉｓｏｔｒｏｐｉｃ  Ｃａｒｂｏｎ），ＦＭＣ（Ｆｉｎｅ  Ｍｏｓａｉｃ  Ｃａｒｂｏｎ），不定形炭素、ポリアセン等の炭素材料が用いられる。
特にＬｉＣｏＯ２を正極活物質として、黒鉛を負極材料として用いることにより３．０Ｖから４．０Ｖ程度の高い放電電圧のリチウム系二次電池が得られる。【００１８】特に本発明においては、上記の集電体として銅箔等金属箔を用い、負極活物質として炭素を用いる場合には、当該炭素を本発明ポリアニリンスルホン酸（ＰＡＳ）またはＰＡＳとその他の高分子を結着剤とすることにより長期的に安定した電池特性を持つ非水系電解液二次電池用電極板を提供することが出来る。【００１９】これらの活物質は形成される塗布層中に均一に分散されることが好ましい。
上記活物質を含む塗布液の調製に用いられる被覆剤は、本発明の方法により選定されるポリアニリンスルホン酸類等またはＰＡＳとその他の高分子との混合物を使用することが出来る。しかし、選定されるその他の高分子は制限されるものではない。【００２０】本発明で使用する活物質が含有された塗布液の具体的な調整方法について説明する。先ず、上記に挙げたような材料から適宜に選定された結着剤と粉末状負極活物質とを水、軽溶剤等の溶媒からなる分散媒体中に入れ更に必要に応じて導電剤を混合させた組成物を、従来公知のホモジナイザー、ボールミル、サンドミル、ロールミル等の分散機を用いて混合分散することにより調製する。【００２１】  この活物質塗布液を前記金属箔集電体の面上に、各種塗布方法を用いて、乾燥厚みで１０−２００ミクロンメートル、好ましくは５０−１８０ミクロンメートルの範囲で塗布した後、加熱乾燥させる。【００２２】更に、上記のようにして塗布および乾燥処理により形成された塗布層の均質性をより向上させるために、当該塗布層に金属ロール、加熱ロール、シートプレス機等を用いてプレス処理を施し、本発明の電極板を形成することが好ましい。更に、上記の電極板を用いて電池の組み立て工程に移る前に、電極板の活物質層中の水分を除去するために、更に加熱処理や減圧処理等を行なうことが好ましい。【００２３】以上のようにして作製した本発明の負極の非水電解液二次電池用電極板を用いて、例えば、リチウム系二次電池を作製する場合には、電解液として、溶質のリチウム塩を有機溶剤に溶解させた非水電解液が用いられる。非水電解液を形成する溶質のリチウム塩としては、例えば、ＬｉＣＬＯ４，ＬｉＢＦ４，ＬｉＰＦ６，ＬｉＡｓＦ６等の無機リチウム塩、およびＬｉＢ（Ｃ６Ｈ５）４，ＬｉＮ（ＳＯ２ＣＦ３）２，ＬｉＣ（ＳＯ２ＣＦ３）３，ＬｉＯＳＯ２ＣＦ３，ＬｉＯＳＯ２Ｃ２Ｆ５，ＬｉＯＳＯ２Ｃ３Ｆ７，ＬｉＯＳＯ２Ｃ４Ｆ９，ＬｉＯＳＯ２Ｃ５Ｆ１１，ＬｉＯＳＯ２Ｃ６Ｆ１３，ＬｉＯＳＯ２Ｃ７Ｆ１５等の有機リチウム塩が使用される。【００２４】この際に使用される有機溶媒としては、環状エステル類、鎖状エステル類、環状エーテル類、鎖状エーテル類等挙げられる。環状エステル類としては、例えば、エチレンカーボネート、プロピレンカーボネート、ブチレンカーボネート、ガンマブチロラクトン、ビニレンカーボネート、２−メチルーガンマブチロラクトン、アセチルーガンマブチロラクトン、ガンマバレロラクトン等挙げられる。【００２５】鎖状エステル類としては、例えば、ジメチルカーボネート、ジエチルカーボネート、ジブチルカーボネート、ジプロピルカーボネート、メチルエチルカ−ボネート、プロピオン酸アルキルエステル、マロン酸ジアルキルエステル酢酸アルキルエステル等が挙げられる。【００２６】環状エーテル類としては、例えばテトラハイドロキノン、アルキルテトラハイドロフラン、ジアルキルテトラハイドロフラン、アルコキシテトラハイドロフラン、ジアルコキシテトラハイドロフラン、１，３−ジオキソラン、アルキルー１，３−ジオキソラン、１，４−ジオキソラン等が挙げられる。
鎖状エーテル類としては、例えば、１，２−ジメトキシエタン、１，２−ジエトキシエタン、ジエチルエーテル、エチレングリコールジアルキルエ−テル、ジエチレングリコールジアルキルエーテル、トリエチレングリコールジアルキルエーテル、テトラエチレングリコールジアルキルエーテル等が挙げられる。
【実施例】
【００２７】当該実施例を説明する。
【実施例１】
【００２８】当該実施例１を説明する。
電池構造の構成材料を先ず以下に決めた。これらの構成材料で電池を構成し、充放電試験を行った。
作用極：正極活物質  ＬｉＣｏＯ２  ：８９．０７重量％
黒鉛系導電剤              ：  ７．１８重量％
導電剤  アセチレンブラック：  ２．４７重量％
結着剤  ＰＡＳ            ：  １．２８重量％
ＰＡＳ：ポリアニリンスルホン酸
対極：  リチウム金属
分離膜  グラスウール
電解液：１ｍｏｌ  ＬｉＰＦ６／ＥＣ−ＤＭＣ（１：２）１Ｌ  、
非プロトン溶剤エチレンカーボネート（ＥＣ）とジメチルカーボネート（ＤＭＣ）との容量比１対２に配合した溶剤１リッターに電解活物質の六フッ化燐酸リチウム（ＬｉＰＦ６）の１モルを溶解させた電解液
集電体：作用極  ステンレススチール金属
対極    ステンレススチール金属
充放電電池試験条件
対極に対し０．４ｍＡ／ｃｍ２の定電流で、電圧範囲を４．３Ｖ−３．０Ｖとして充放電試験を実施した。
初期充電容量１５３．０ｍＡｈ／ｇ
初期放電容量１４３．０ｍＡｈ／ｇ
初期充放電効率  ９３．６％
【実施例２】
【００２９】当該実施例２を説明する。
作用極の配合値を除き上記の実施例１と同じ構成材料で電池を構成し充放電試験を行った。
作用極：正極活物質ＬｉＣｏＯ２        ：８８．４５重量％
黒鉛系導電剤                      ７．３７重量％
アセシレンブラック                ２．４６重量％
結着剤  ＰＡＳ                    １．７２重量％
ＰＡＳ：ポリアニリンスルホン酸
対極  ：リチウム金属
分離膜：グラスウール
電解液：１ｍｏｌ  ＬｉＰＦ６／ＥＣ−ＤＭＣ（１：２）１Ｌ
集電体：作用極  ステンレススチール金属
対極      ステンレススチール金属
充放電電池試験条件
実施例１）に同じ条件で実施した。
初期充電容量  １３６．９ｍＡ／ｇ
初期放電容量  １３３．３ｍＡ／ｇ
初期充放電効率  ９０．３％
【比較例１】
【００３０】  当該比較例１を説明する。
作用極：  正極活物質ＬｉＣｏＯ２          ８６．１２重量％
黒鉛系導電剤                      ６．７０重量％
アセチレンブラック                ２．４０重量％
結着剤  ＰＶＤＦ                  ４．７８重量％
対極：  リチウム金属
分離膜：グラスウール
電解液：１ｍｏｌ  ＬｉＰＦ６／ＥＣ−ＤＭＣ（１：２）１Ｌであり実施例１に同じ。
集電体：作用極  ステンレススチール金属
対極    ステンレススチール金属
初期充放電電池試験条件：実施例１に同じ。
初期充電容量  １４４．９ｍＡｈ／ｇ
初期放電容量  １０２．０ｍＡｈ／ｇ
初期充放電効率  ７０．３％
【実施例３】
【００３１】  当該実施例３を説明する。
作用極：負極活物質  天然黒鉛ＮＧ−７      ９９．０受領％
結着剤  ＰＡＳ                      １．０重量％
ＰＡＳ：ポリアニリンスルホン酸
対極  ：リチウム金属
分離膜：グラスウール
電解液：１ｍｏｌ  ＬｉＰＦ６／ＥＣ−ＤＭＣ（１：２）１Ｌであり実施例１に同じ
集電体：作用極  ステンレススチール金属
対極    ステンレススチール金属
充放電電池試験条件：
対極に対し０．４ｍＡ／ｃｍ２定電流にて、電圧範囲１．５Ｖ−０．００１Ｖにて充放電試験を実施した。
初期充電容量  ３８６ｍＡｈ／ｇ
初期放電容量  ３４２ｍＡｈ／ｇ
初期充放電効率：８８．６％
【実施例４】
【００３２】  当該実施例４を説明する。
作用極を除き、実施例３に同じである。
作用極：負極活物質  天然黒鉛ＮＧ−７      ９８．０重量％
結着剤  ＰＡＳ                      ２．０重量％
ＰＡＳ：ポリアニリンスルホン酸
対極  ：リチウム金属
分離膜：グラスウール
電解液：１ｍｏｌ  ＬｉＰＦ６／ＥＣ−ＤＭＣ（１：２）１Ｌ，  実施例１に同じ。
集電体：作用極  ステンレススチール金属
対極    ステンレススチール金属
充放電電池試験条件：
実施例３に同じ。
初期充電容量  ３４７ｍＡｈ／ｇ
初期放電容量  ２７３ｍＡｈ／ｇ
初期充放電効率  ７８．７％
【実施例５】
【００３３】  当該実施例５を説明する。
作用極を除き、実施例３に同じである。
作用極：負極活物質  天然黒鉛ＮＧ−７      ９６．０重量％
結着剤  ＰＡＳ                      ４．０重量％
ＰＡＳ：ポリアニリンスルオン酸
対極  ：リチウム金属
分離膜：グラスウール
電解液：１ｍｏｌ  ＬｉＰＦ６／ＥＣ−ＤＭＣ（１：２）１Ｌ，  実施例１に同じ。
集電体：作用極  ステンレススチール金属
対極    ステンレススチール金属
充放電電池試験条件：
実施例３に同じ。
初期充電容量  ３３０ｍＡｈ／ｇ
初期放電容量  ２５７ｍＡｈ／ｇ
初期充放電効率  ７７．９％
【実施例６】
【００３４】当該実施例６について説明する。
作用極：負極活物質  天然黒鉛（９０．９ｍｇ）９０．８重量％
結着剤ＰＴＦＥ    （８．１ｍｇ）      ８．１重量％
結着剤ＰＡＳ      （１．１ｍｇ）      １．１重量％
対極  ：リチウム金属
分離膜：グラスウール
電解液：１ｍｏｌ  ＬｉＰＦ６／ＥＣ−ＤＭＣ（１：２）１Ｌ
集電体：作用極および対極ともにステンレススチール金属
充放電電池試験条件：実施例３に同じ。対極に対し、０．４ｍＡ／ｃｍ２定電流で、電圧範囲１．５Ｖ−０．００１Ｖにて試験。
初期放電容量      ２０５ｍＡｈ／ｇ
初期充放電効率      ８９．１％
【比較例２】
【００３５】当該比較例２について説明する。
作用極：負極活物質  天然黒鉛（１４０．４ｍｇ）９０．５重量％
結着剤  ＰＴＦＥ    （  １４．８ｍｇ）  ９．５重量％
対極  ：リチウム金属
分離膜：グラスウール
電解液：１ｍｏｌ  ＬｉＰＦ６／ＥＣ−ＤＭＣ（１：２）１Ｌ
集電体：作用極および対極ともにステンレススチール金属
充放電電池試験条件：実施例１に同じ。
初期放電容量      １８６ｍＡｈ／ｇ
初期充放電効率      ８８．６％
【産業上の利用可能性】
【００３６】本発明のポリアニリンスルホン酸を従来の結着剤に置き換えることによる電池の放電容量と充放電効率の向上および電極活物質が正極活物質であれ、負極活物質であれその特性に合致した従来の結着剤に本発明のポリアニリンスルホン酸を微量に併用することにより、放電容量および充放電効率が向上することは、初期不可逆容量の大きい特性の正極活物質または負極活物質に有用である。【００３７】
【表１】
2009117322.tif 000002